(57)【要約】      （修正有）【課題】生地補強プライのための微粉接着剤であり、水分散性であり、単純化された製造方法で製造され,粒度分布が狭く、それに伴って水に分散性のよい微粉接着剤の提供。【解決手段】水に分散性である、生地補強プライ用微粉接着剤は、前記微粉接着剤がａ）少なくとも１種の少なくとも部分的にキャッピングされた低分子量イソシアネート８５〜９７重量％と、ｂ）湿潤剤としてのアルキルナフタレンスルホネート１５〜３重量％と、ｃ）結合剤を除く添加剤０〜１０重量％と、を含んでなり、上記配合成分ａ、ｂ、ｃの合計が１００重量％である微粉接着剤。【選択図】なし【特許請求の範囲】
【請求項１】
水に分散性である、生地補強プライ用微粉接着剤であって、前記微粉接着剤が
ａ）  少なくとも１種の少なくとも部分的にキャッピングされた低分子量イソシアネート８５〜９７重量％と、
ｂ）  湿潤剤としてのアルキルナフタレンスルホネート１５〜３重量％と、
ｃ）  結合剤を除く添加剤０〜１０重量％と、
を含んでなり、前記配合成分ａ、ｂ、ｃの合計が１００重量％である、
微粉接着剤。
【請求項２】
粉末が０．１〜４０μｍ、好ましくは０．２〜２０μｍ、特に好ましくは０．３〜１２μｍ、の範囲内の平均粒径を持つ、
請求項１に記載された微粉接着剤。
【請求項３】
脱イオン水で１０分間攪拌後に得られた分散液の粒度分布（ｄ５０とｄ９５）をＩＳＯ１３３２０にしたがいレーザ測定すると、ｄ５０が最大５μｍ、好ましくは最大２μｍ、特に好ましくは最大１．５μｍで、ｄ９５が最大１０μｍ、好ましくは最大６μｍ、特に好ましくは最大５μｍ、である、
請求項１または２に記載された微粉接着剤。
【請求項４】
前記接着剤が、
前記少なくとも部分的にキャッピングされた低分子量イソシアネート９０〜９６重量％、好ましくは９３〜９６重量％、特に極めて好ましくは９４〜９５．５重量％と、
湿潤剤としての前記アルキルナフタレンスルホネート１０〜４重量％、好ましくは７〜４重量％、特に好ましくは６〜４．５重量％と、
を含んでなる、
請求項１ないし３の少なくとも１つの請求項に記載された微粉接着剤。
【請求項５】
前記少なくとも１種の低分子量イソシアネートが、５００ｇ／モル未満か又はそれと等しいモル質量、好ましくは９０〜４００ｇ／モルの範囲内のモル質量、特に好ましくは１５０〜３００ｇ／モルの範囲内のモル質量、を持つ、
請求項１ないし４の少なくとも１つの請求項に記載された微粉接着剤。
【請求項６】
前記少なくとも１種の低分子量イソシアネートが、特に以下からなる群
４，４’−ジフェニルメタンジイソシアネート（４，４’−ＭＤＩ）、
２，４’−ジフェニルメタンジイソシアネート（２，４’−ＭＤＩ）、
３，４’−ジフェニルメタンジイソシアネート（３，４’−ＭＤＩ）、
２，２’−ジフェニルメタンジイソシアネート（２，２’−ＭＤＩ）、
２，３’−ジフェニルメタンジイソシアネート（２，３’−ＭＤＩ）、
２，４−トルエンジイソシアネート、２，６−トルエンジイソシアネート、
１−イソシアナト−３−イソシアナトメチル−３，５，５−トリメチルシクロヘキサン、１，４−ナフタレンジイソシアネート（１，４−ＮＤＩ）、１，５−ナフタレンジイソシアネート（１，５−ＮＤＩ）、イソホロンジイソシアネート（ＩＰＤＩ）、ヘキサメチレンジイソシアネート（ＨＤＩ）、またはこれらの混合物、
から選ばれる芳香族、脂肪族または脂環式イソシアネートである、
請求項１ないし５の少なくとも１つの請求項に記載された微粉接着剤。
【請求項７】
前記少なくとも１種の少なくとも部分的にキャッピングされた低分子量イソシアネートが、特に以下からなる群
モノフェノール、特にフェノール、レソルシノール、クレゾール、トリメチルフェノールまたは第三ブチルフェノール、ラクタム、特にε−カプロラクタム、δ−バレロラクタムまたはラウリンラクタム、オキシム、特にメチルエチルケトキシム（ブタノンオキシム）、メチルアミルケトキシムまたはシクロヘキサノンオキシム、易エノール形成性化合物、特にアセト酢酸エステル、アセチルアセトンまたはマロン酸誘導体、第一、第二または第三アルコール、グリコールエーテル、第二芳香族アミン、イミド、イソシアネート、メルカプタン、トリアゾールおよびこれらの混合物、
から選ばれる封鎖剤で部分的または完全に封鎖されている、
請求項１ないし６の少なくとも１つの請求項に記載された微粉接着剤。
【請求項８】
前記少なくとも１種の少なくとも部分的にキャッピングされた低分子量イソシアネートがウレトジオンに関する、
請求項１ないし７の少なくとも１つの請求項に記載された微粉接着剤。
【請求項９】
前記少なくとも１種の少なくとも部分的にキャッピングされた低分子量イソシアネートがジフェニルメタンジイソシアネート（ＭＤＩ）のウレトジオンに関する、
請求項８に記載された微粉接着剤。
【請求項１０】
前記アルキルナフタレンスルホネートがジイソブチルナフタレンスルホン酸ナトリウムである、
請求項１ないし９の少なくとも１つの請求項に記載された微粉接着剤。
【請求項１１】
前記少なくとも部分的にキャッピングされたイソシアネートと前記アルキルナフタレンスルホネートとから専らなる、
請求項１ないし１０の少なくとも１つの請求項に記載された微粉接着剤。
【請求項１２】
前記少なくとも１種のキャッピングされたイソシアネート９５重量％と前記アルキルナフタレンスルホネート５重量％とからなる、
請求項１１に記載された微粉接着剤。
【請求項１３】
触媒、脱泡剤、着色剤および／または充填剤、およびこれらの混合物から選ばれる添加剤０．１〜１０重量％を含んでなる、
請求項１ないし１０の少なくとも１つの請求項に記載された微粉接着剤。
【請求項１４】
前記少なくとも部分的にキャッピングされた低分子量イソシアネート８５〜９７重量％が、湿潤剤としての前記アルキルナフタレンスルホネート１５〜３重量％と共に、さらにおそらく微分添加剤も添加して、乾式粉砕に付され、この際、乾式粉砕は、脱イオン水中１０分間攪拌後に得られた分散液の粒度分布（ｄ５０とｄ９５）をＩＳＯ１３３２０にしたがいレーザ測定すると、ｄ５０値は最大５μｍ、ｄ９５値は最大１０μｍであるように実施される、
請求項１ないし１３の少なくとも１つの請求項に記載された、水分散性である、生地補強プライ用微粉接着剤の製造方法。
【請求項１５】
前記ｄ５０値が最大５μｍ、好ましくは最大２μｍ、特にきわめて好ましくは最大１．５μｍ、前記ｄ９５値が最大１０μｍ、好ましくは最大６μｍ、特に好ましくは最大５μｍ、となるまで前記乾式粉砕が実施される、
請求項１４に記載された方法。
【請求項１６】
前記乾式粉砕がジェットミルで実施される、
請求項１４または１５に記載された方法。
【請求項１７】
補強ゴム製品製造用の補強プライの処理への、請求項１ないし１２の少なくとも１つの請求項に記載された接着剤の使用。
【発明の詳細な説明】
【技術分野】
【０００１】
本発明は、補強用のプライ（補強プライ）のための微粉接着剤であって、水に分散性であり、部分的にキャッピングされた低分子量イソシアネートと、湿潤剤としてのアルキルナフタレンスルホネートと、おそらく添加剤も含んでなることにより差別化される微粉接着剤に関する。さらに、本発明は、そのような微粉接着剤の製造方法、および補強ゴム製品の製造のため補強プライの処理に当該微粉接着剤を使用することに関する。
【背景技術】
【０００２】
接着性向上のために接着剤を生地補強プライとゴムとの間に用いると、繊維補強ゴム製品の製造において有利であると証明されている。そのような接着剤は、特に、補強プライとしてのタイヤコードの分野や、補強用繊維を持つ他の高荷重複合材料の分野において重要である。特にタイヤコード分野での適用について、レソルシノールホルムアルデヒドラテックス系（ＲＦＬ）を用いて合成繊維をゴム製品に接合させることは知られるようになってきた。これは、いわゆる一段法において補強用要素にＲＦＬと接着剤との混合物を含浸させることが実行されるような技法において行うことができる。
【０００３】
補強用要素に接着剤とグリシジル化合物がまず含浸され、その後、第二の工程でＲＦＬの適用が行われる、いわゆる二段法も最新の技術から知られている。
【０００４】
このような方法に関する最新技術から、特殊に調整された接着剤も既知となっている。ＤＥ１９９１３０４２Ａ１は、補強ゴム製品の製造のための補強プライの処理用接着剤を水分散液の形態で記載している。この接着剤はイソシアネート系である。
【０００５】
さらに、ＥＰ２４５０３８９Ａ１からは、水に分散性であり、低分子量イソシアネート、湿潤剤、少なくとも１種の結合剤、そしておそらく触媒および／または添加剤からなる微粉接着剤が知られている。この接着剤の製造は、キャッピングされたイソシアネートが分散液として、結合剤は溶液として用いられ、その他の添加剤と共に水中に攪拌されるようにして行われる。次に、この分散液は湿式粉砕により所望の粒度に粉砕され、その後、乾燥、好ましくは流動床噴霧乾燥、に付される。
【０００６】
しかしながら、達成可能な粒度と粒度分布が依然として充分に良好でないのが上述の接着剤の場合の欠点である。また、この接着剤の製造方法は複雑で、分散と湿式粉砕という間接的な経路を介するので経済的に高くつく。
【先行技術文献】
【特許文献】
【０００７】
【特許文献１】ドイツ公開特許ＤＥ１９９１３０４２Ａ１
【特許文献２】欧州公開特許ＥＰ２４５０３８９Ａ１
【発明の概要】
【発明が解決しようとする課題】
【０００８】
したがって、本発明の目的は、生地補強プライのための微粉接着剤であって、水に分散性であり、単純化された製造方法を伴い、粒度分布が狭いが、それに相当して分散性がよい微粉接着剤を提唱することである。
【課題を解決するための手段】
【０００９】
上記目的は特許請求項１の構成により、方法については請求項１４の構成により、達成される。
【００１０】
本発明に係る接着剤は、少なくとも１種の少なくとも部分的にキャッピングされた低分子量イソシアネート８５〜９７重量％と、湿潤剤としてのアルキルナフタレンスルホネート１５〜３重量％と、もしかすると、結合剤を除く添加剤０〜１０重量％を含んでなる。
【００１１】
本発明に係る接着剤は、最新技術と比べ、特にＥＰ２４５０３８９Ａ１に係る接着剤と比べ、結合剤を全く含まなくとも済むこと、特別な湿潤剤、すなわちアルキルナフタレンスルホネート、を請求項１に示した範囲内で含有すること、により差別化される。
【００１２】
したがって、本発明に係る接着剤の場合、結合剤が全くなくて済むこと、特に選ばれた湿潤剤が正確に規定された量的範囲内で存在すること、が本発明にとり不可欠である。操作は結合剤無しで行うが、微粉配合剤は特性が最新技術、特にＥＰ２４５０３８９Ａ１、と同等であるか、またはより優れている。したがって、湿潤剤が接着剤中に３〜１５重量％の範囲で含有されていることが必須であると判っている。３重量％未満の湿潤剤（キャッピングされたイソシアネートと湿潤剤との合計に対し）を用いると、良好な分散液はもはや得られない。これは、一方では材料の損失に、他方ではゴムへのタイヤコードまたは伝動用ベルトコードの不十分な接着（剥離接着力）につながる。湿潤剤が１５重量％より多量の場合、ゴムへのコードの接着も同様に悪化する。コード、例えばタイヤコードまたは伝動用ベルトコード、への接着は剥離接着力により決定される。剥離接着力は、少なくとも１４０ニュートン／インチでなければならない。接着力値がより低い場合、補強ゴム製品、例えばタイヤまたは伝動ベルト、の信頼性のある使用はもはやかなえられない。
【００１３】
本発明に係る接着剤の場合、もっぱらアルキルナフタレンスルホネート、好ましくはジイソブチルナフタレンスルホン酸ナトリウム、を湿潤剤として用いることが本発明にとり必須である。特に、この湿潤剤を選ぶことが本発明に係る接着剤の製造において有利であることが判っている。何故なら、上記湿潤剤とイソシアネートは両者とも微粉出発物質として使用できるので、所望の粒度を達成する単純な乾式粉砕が湿潤剤の損失を引き起こさずに実施できるからである。
【００１４】
さらに、本発明に係る、上記のように選択した湿潤剤とイソシアネートの組合せには、結合剤の使用を省くことができるという利点がある。結合剤は通常この分野においては、流動性のある粉立ちの少ない粉末の提供を可能とするために使用される。最新技術に由来する接着剤の場合に普通用いられる結合剤は、ビニルアルコール−酢酸ビニル共重合体、ポリビニルピロリドン、ポリビニルアルコール、ポリアクリル酸塩、ポリアクリル酸共重合体の塩、多糖類、澱粉、セルロース、グアー、トラガント酸、デキストラン、アルギン酸塩、およびそれらのカルボキシメチル誘導体、メチル誘導体、ヒドロキシエチル誘導体、ヒドロキシプロピル誘導体、カゼイン、大豆タンパク質、ゼラチン、リグニンスルホネート、およびこれらの混合物からなる群から選ばれる結合剤に関する。したがって、この種の結合剤は、本発明にしたがって除外される。
【００１５】
本発明に係る接着剤の場合に用いられる低分子量イソシアネートは、好ましくは５００ｇ／モル以下のモル質量、好ましくは９０〜４００ｇ／モルの範囲内のモル質量、特に非常に好ましくは１５０〜３００ｇ／モルの範囲内のモル質量、を持つ。
【００１６】
このような低分子量イソシアネートとしては、以下が挙げられる：
４，４’−ジフェニルメタンジイソシアネート（４，４’−ＭＤＩ）、
２，４’−ジフェニルメタンジイソシアネート（２，４’−ＭＤＩ）、
３，４’−ジフェニルメタンジイソシアネート（３，４’−ＭＤＩ）、
２，２’−ジフェニルメタンジイソシアネート（２，２’−ＭＤＩ）、
２，３’−ジフェニルメタンジイソシアネート（２，３’−ＭＤＩ）、
２，４−トルエンジイソシアネート、２，６−トルエンジイソシアネート、
１−イソシアナト−３−イソシアナトメチル−３，５，５−トリメチルシクロヘキサン、１，４−ナフタレンジイソシアネート（１，４−ＮＤＩ）、１，５−ナフタレンジイソシアネート（１，５−ＮＤＩ）、イソホロンジイソシアネート（ＩＰＤＩ）、ヘキサメチレンジイソシアネート（ＨＤＩ）、またはこれらの混合物。
【００１７】
本発明によれば、少なくとも１種の少なくとも部分的にキャッピングされた低分子量イソシアネートを部分的または完全に封鎖すればさらに好ましい。封鎖剤の例としては、モノフェノール、特にフェノール、レソルシノール、クレゾール、トリメチルフェノールまたは第三ブチルフェノール、ラクタム、特にε−カプロラクタム、δ−バレロラクタムまたはラウリンラクタム、オキシム、特にメチルエチルケトキシム（ブタノンオキシム）、メチルアミルケトキシム（ヘプタノンオキシム）またはシクロヘキサノンオキシム、易エノール形成性化合物、特にアセト酢酸エステル、アセチルアセトンまたはマロン酸誘導体、第一、第二または第三アルコール、グリコールエーテル、第二芳香族アミン、イミド、イソシアネート、メルカプタン、トリアゾールおよびこれらの混合物が挙げられよう。
【００１８】
本発明に係る接着剤の場合、少なくとも１種の少なくとも部分的にキャッピングされた低分子量イソシアネートがウレトジオンであれば、特に大変好ましい。ウレトジオンは二量重合されたイソシアネートである。二量重合は、塩基触媒、例えばピリジン、または第三ホスファンにより促進可能であるが、芳香族イソシアネートは触媒なしでも二量体化する。そのようなウレトジオンの好ましい例は、ジフェニルメタンジイソシアネート（ＭＤＩ）のウレトジオンである。
【００１９】
ウレトジオンは、補強プライ、例えばコード、特にタイヤコードまたは伝動ベルトコードに適用される接着剤の焼成中に、独力だけでキャッピングされるので、揮発性物質は放出されない。そのために、塗布プラントのローラーやロールは遥かに少ない塗膜または不純物を示すので、洗浄操作のための中断時間は大いに短縮される。
【００２０】
ε−カプロラクタムでキャッピングされ、今日ではほとんど専ら接着剤として使用されているＭＤＩと対照的に、ＭＤＩのウレトジオンを用いた方法は、約６０℃の比較的低い焼成温度で行うことが出来る。この比較的低い焼成温度に起因して、処理された補強プライ、例えばタイヤコードや伝動ベルトコード、は比較的柔らかく、すなわちより柔軟で、より少ない破断点を示す。この処理済み補強プライの向上した柔軟性のため、接着剤と共に現在用いられているエチレングリコール系のグリシジルエーテルの代わりに、例えばソルビトールのような多価アルコールのグリシジルエーテルも使用できる。実際に、これらを用いると、処理された補強プライの剛化がわずかになるだけでなく、過焼成挙動の改善と老化挙動の改善も得られ、処理された補強プライ全体、例えばタイヤコードや伝動ベルトコード、の剛性が高くなりすぎることを考慮する必要がなくなる。
【００２１】
低分子量イソシアネート、湿潤剤としてのアルキルナフタレンスルホネートといった本発明に不可欠の成分に加えて、本発明に係る接着剤配合物は、添加剤も本文中に示した量比で含んでなることができる。添加剤としては、触媒、脱泡剤、特に長鎖アルコール、高重合グリコール、脂肪酸エトキシレート、トリアルキルメチルアミン、シリコーンまたはこれらの混合物、特に好ましくはシリコーン乳濁液の形態のシリコーン、着色剤、特にカーボンブラックおよび／または充填剤、特にシリケート、およびこれらの混合物が挙げられる。
【００２２】
組成物の量については、接着剤が、少なくとも１種の少なくとも部分的にキャッピングされた低分子量イソシアネート９０〜９６重量％、好ましくは９３〜９６重量％、特に極めて好ましくは９４〜９５．５重量％と、湿潤剤としてのアルキルナフタレンスルホネート４〜１０重量％、好ましくは７〜４重量％、特に好ましくは６〜４．５重量％とを含んでなれば好ましい。この接着剤は０．１〜１０重量％の量で含有でき、個々の成分は合計が１００重量％となる必要がある。
【００２３】
しかしながら、本発明に係る接着剤の場合、当該接着剤が、本文中に示された量比であるキャッピングされたイソシアネートと、アルキルナフタレンスルホネートとから専らなれば、とくに極めて好ましい。特に好ましいのは、接着剤が、少なくとも１種のキャッピングされたイソシアネート９５重量％と、アルキルナフタレンスルホネート５重量％とからなることである。
【００２４】
接着剤の分散性粉末は、０．１〜４０μｍの範囲、好ましくは０．２〜２０μｍの範囲、特に非常に好ましくは０．３〜１２μｍの範囲、の体積平均粒径を持つ。
【００２５】
この粉末の粒径は、ＩＳＯ１３３２０に準ずるレーザ測定により粉末自体において決定される。本発明に係る粉末の粒度は、５０〜５０，０００μｍの範囲内にあるＥＰ２４５０３８９Ａ１の粉末の粒度より有意に小さい。これは、最新技術においては、有意により大きい粒子が作られるように凝集をもたらす結合剤が配合物中に含有されているという事実に帰すことができる。本発明に係る接着剤は、分散中に粒度がもはや変わらない小さい粒子が粉末中に既に存在している、という利点を持つ。
【００２６】
この事実は、分散性について行う試験によっても確認される。
【００２７】
得られた粉末の分散特性は以下のように決定される：  ガラスビーカー中に脱イオン水を導入し、電磁攪拌機で攪拌する。分散する試料を加える。１分間および１０分間攪拌後に分散性を目視で判断して、０〜１００の数字で評価する。この際、０は分散せず、１００は完全に分散、を意味する。
【００２８】
１０分後に得られた分散液の粒度分布（ｄ５０値とｄ９５値）は、ＩＳＯ１３３２０にしたがいレーザ測定により決定する。本発明に係る粉末のｄ５０値は、最大５μｍ、好ましくは最大２μｍ、特にきわめて好ましくは最大１．５μｍ、と判った。本発明に係る微粉配合物のｄ９５値は、最大１０μｍ、好ましくは最大６μｍ、特に好ましくは最大５μｍ、である。
【００２９】
粉末の粒径が小さければ小さいほど、コード塗布中の浸漬浴において、ひいては浸漬浴の使用可能期間中に、粉末が沈降する傾向がより低くなる。ｄ９５値の場合には、より大きな粒子も検出されるので、基準としてはｄ５０値よりｄ９５値の方が重要である。
【００３０】
クヴァンタクローム社（Ｑｕａｎｔａｃｈｒｏｍｅ  ＧｍｂＨ、ドイツ）の粒度計Ｃｉｌａｓ  １０６４を用いてレーザ回折の原理にしたがいレーザ測定を行う。
【００３１】
剥離接着力は、ＡＳＴＭ４３９３にしたがい対称的な構造を持つ８層の試験片（コード２層とゴム６層；ＡＳＴＭ４３９３の図２参照）で決定する。引張試験を２３℃の測定温度、２０ｍｍ／分の引張速度で実施する。引張試験成績はＡＳＴＭ４３９３、オプション１にしたがい評価する。コードとしては、非活性化Ｃｏｒｄ  Ｐｅｒｆｏｒｍａｎｃｅ  Ｆｉｂｅｒｓ  ＨＭＬＳ  Ｐｏｌｙｅｓｔｅｒ、１，１００ｘ１ｘ２ｄｔｅｘ（繊度）、ＺＳ４７０、１ｘ５０を用い、ゴムとしては、Ｃｏｎｔｉｎｅｎｔａｌ  Ｂ４５８、厚さ０．４ｍｍを用いる。加硫は１５４℃、６．５バールで３０分間行なう。
【００３２】
さらに、本発明は、水分散性の生地補強プライ用微粉接着剤の製造方法に関する。本発明に係る方法は、少なくとも部分的にキャッピングされた低分子量イソシアネート８５〜９７重量％と、湿潤剤としてのアルキルナフタレンスルホネート１５〜３重量％、さらにおそらく微分添加剤も添加した材料を乾式粉砕することにより差別化される。この際、乾式粉砕は、脱イオン水中１０分間攪拌後に得られた分散液の粒度分布（ｄ５０値とｄ９５値）をＩＳＯ１３３２０にしたがいレーザ測定すると、ｄ５０値は最大５μｍ、ｄ９５値は最大１０μｍであるように実施される。本発明に係る方法では、接着剤の場合における上記の可能性は、量比、配合物の成分、粉末の粒度、および分散液の粒度分布についても当然当てはまる。
【００３３】
乾式粉砕により、粉末の小さい粒度が具体的に０．１〜４０μｍという規定の範囲内に設定できることは、本発明に係る方法の利点と見なさなければならない。この粒度は、分散液の製造中本質的に維持される。
【００３４】
接着剤の成分、すなわち、少なくとも部分的にキャッピングされた低分子量イソシアネート、湿潤剤および添加剤となり得るもの、を粉末ミキサー内で混合し、次に乾式粉砕に付す。しかしながら、これらの成分は個々に計量して粉砕機中に供給することも可能である。
【００３５】
本発明に係る方法の場合、乾式粉砕をジェットミルにより行うと有利であることが証明されている。特にジェットミルを用いると、粒度について上述の数値が達成できる。
【００３６】
エアジェットミルとも呼ばれているジェットミルの場合、粒子が粉砕用ガスであるガス流中で粉砕され、粒子の微粉砕は粉砕用ガスにより導入された運動エネルギーによりなされ、実際には粒子の相互衝撃、例えばカウンタージェット、によりなされるか、または粒子の衝撃板への衝突によりなされる。静的または動的またはそれらの混合型となるように設計できる空気分離装置であるフィルターは、粉砕された材料を粉砕用ガスから分離する役割を果たす。
【００３７】
様々な構造のジェットミルの例には、スパイラルジェットミル、高密度床ジェットミル、Ｆｉｎｎｐｕｌｖａカウンタージェットミル、ＮＰＫ  Ｉ−ミル、マジャックカウンタージェットミル、楕円形チューブジェットミル、または流動床カウンタージェットミルがある。
【００３８】
好ましくは、静的または動的空気分離器を持つ流動床カウンタージェットミルが使用され、動的空気分離器が好適である。外部空気分離器も可能であるが、これはミルに組み込まれているのが好ましい。例えば、連続制御可能なセパレータホイールは動的空気分離器として働く。粒度上限がセパレータホイールの回転速度により制御できる。回転速度が上がると、それにより得られた粒度は低下する。
【００３９】
上述のように、接着剤は、補強ゴム製品の製造のための補強プライの処理に適しているのが特に好ましく、これは本明細書のはじめに述べたとおりである。
【００４０】
補強プライは特に生地補強プライ、例えば、ポリエステル、ポリエチレン、ポリアミド、レーヨン、綿、靭皮繊維、サイザル麻、大麻、亜麻またはココナツ繊維で作られた生地補強プライに関する。上記のように処理された補強プライは、特にタイヤコード、コンベヤベルトコード、伝動ベルトコード、または機械式ゴム部品または複合材料用のコードの製造に用いる。
【００４１】
補強されたゴム製品は、特に自動車用タイヤ、多用途車用タイヤ、伝動ベルト、例えばＶベルト、Ｖ−リブ付きベルト、丸ベルト、平ベルトまたは歯付きベルトに関する。本発明に係る主題は、以下の実施例を参照してより詳細に説明するが、この主題はここに示した特殊な態様に限定されることはない。
【００４２】
【表１】
2015038187.tif 000002
【００４３】
【表２】
2015038187.tif 000003
【実施例】
【００４４】
表２の実施例１についての態様
微粉状低分子量イソシアネート（Ａ１）を微粉状湿潤剤（Ｂ１）と粉末ミキサー中９５：５の重量比で混合する。次に、粉末混合物を、圧縮空気を用いて操作されるＣＯＮＤＵＸ流動床ジェットミルＣＧＳ５０に入れる。
【００４５】
以下のパラメータを粉砕に用いる：
セパレータホイールの回転速度［ｌ／分］：        ３，４５０
粉砕空気圧（高圧）［バール］：                  ６
粉砕空気量（空気温度２０℃に対し）［ｍ３／時］：  １，０００
処理能力［ｋｇ／時］：                            ３０
実施例２および３と比較例４および５には、同様の粉砕パラメータを用いる。
【００４６】
【表３】
2015038187.tif 000004
【００４７】
表３の比較例６では、分散性粉末製造用の遊離体からまず水分散液を製造し、この分散液を次に湿式粉砕に付し、流動床噴霧乾燥で乾燥させる。したがって、比較例６はＥＰ２４５０３８９Ａ１の実施例１に相当する。
【００４８】
【表４】
2015038187.tif 000005
【００４９】
本発明に係る実施例１〜３の粉末は、ＥＰ２４５０３８９Ａ１の実施例１に相当する比較例６の乾燥物質よりも良好な分散性を示す（表４）。比較例４の粉末の場合には、分散性が商業用途には悪すぎるので、粒度の測定は省いた。
【００５０】
分散後の粒度測定の場合には、実施例１〜３の粉末はｄ９５値で３．９または４．０μｍを示すが、これらの数値は４．５μｍを示す比較例６の乾燥物質より有意に低い。
【００５１】
【表５】
2015038187.tif 000006
【００５２】
実施例１〜３における本発明に係る粉末の接着力値は、それぞれ１４０Ｎ／インチの剥離接着力最小値より極めて有意に高い。対照的に、比較例５の粉末の剥離接着力はその最小値より有意に低い。実施例１における本発明に係る粉末では、比較例６の粉末と同様の剥離接着力が得られる。
【外国語明細書】
2015038187000001.pdf